(57)【要約】【課題】  反応型ホットメルト接着剤層中のイソシアネート基の硬化反応が安定した、しかも、基板変形やシートはがれ等のない安定した物性のカードを形成できるようにする。【解決手段】  一枚又は長尺のロール状のシート材から複数のＩＣカードを作成するＩＣカード製造方法において、反応型ホットメルト接着剤にＩＣチップを封入し該ＩＣチップをシート材で挟み込む工程と、この反応型ホットメルト接着剤中のイソシアネート基が、反応したイソシアネート基量の１０％以下になった後にカード取り（カット）を行う工程とを有するものである。この構成によって、反応型ホットメルト接着剤層中のイソシアネート基の硬化反応が安定した、しかも、基板変形やシートはがれ等のない安定した物性のＩＣカードを製造することができる。【選択図】    図４
2005332384.tif 000002
【特許請求の範囲】
【請求項１】
一枚又は長尺のロール状のシート材から複数のＩＣカードを作成するＩＣカード製造方法において、
反応型ホットメルト接着剤にＩＣチップを封入し該ＩＣチップをシート材で挟み込む工程と、
前記反応型ホットメルト接着剤中のイソシアネート基が、反応したイソシアネート基量の１０％以下になった後にカード取りを行う工程とを有することを特徴とするＩＣカードの製造方法。
【請求項２】
前記シート材にはプラスティックフィルムを使用することを特徴する請求項１に記載のＩＣカードの製造方法。
【発明の詳細な説明】
【技術分野】
【０００１】
この発明は、ＩＣチップ及びアンテナ体を有するＩＣモジュールを内蔵した、自動車免許証等の免許証類、身分証明書、パスポート、外国人登録証、図書館利用カード、キャッシュカード、クレジットカード、従業者証、社員証、会員証、医療カード及び学生証などのＩＣカードの製造方法に関するものである。
【背景技術】
【０００２】
従来から、身分証明書カードや、キャッシュカード、クレジットカードなどのＩＤカードには、磁気記録方式によりデータを記録する磁気カードが広く利用される場合が多い。磁気カードはデータの書き換えが比較的容易にできるため、データの改ざん防止が十分でないこと、媒体が磁気のため外的な影響を受けやすく、データの保護が十分でないこと、更には、記録できる容量が少ないなどの問題点がある。
【０００３】
そこで、近年、ＩＣチップを内蔵したＩＣカードが普及し始めている。ＩＣカードは、表面に設けられた電気接点や、カード内部のループアンテナを介して外部の機器とデータの読み書きをするようになされる。ＩＣカードは磁気カードに比べて記憶容量が大きく、セキュリティ性も大きく向上している。
【０００４】
特に、ＩＣチップと外部との情報のやりとりをするためのアンテナ体をカード内部に内蔵し、カード外部に電気接点を一切持たない非接触式ＩＣカードは、電気接点をカード表面に有した接触式ＩＣカードに比べてセキュリティ性に優れることから、データの機密性と偽変造防止性を高く要求する用途に使用されつつある。
【０００５】
このようなＩＣカードとして、例えば表面シート材と裏面シート材とが接着剤を介して貼り合わされ、その接着剤層中にＩＣチップ及びアンテナ体を有するＩＣモジュールを封入するものがある。この接着剤としては反応型ホットメルト樹脂が使用される。反応型ホットメルト接着剤は常温で固形を有している。この接着剤は加熱により溶融させてから接着加工され、その後、湿気を吸収して接着剤自身が硬化する性質を有している。その特徴として、通常のホットメルト接着剤と比較して接着可能時間が長く、かつ接着加工後に軟化温度が高くなるため耐久性に富み、低温での接着加工に適していることが挙げられる。
【０００６】
すなわち、通常のホットメルト接着剤では、接着加工温度がその接着剤の軟化温度と同じであるため耐熱性は接着加工温度以上にはならない。そのため高耐熱性を要求する場合には、高い接着加工温度が必要になる。例えば、１００℃以上の温度で接着加工する場合に、カード基板がそりやすいとか、カード表面に感熱転写による画像形成のための受像層などの高温加工に弱い層が設けられている場合には、その受像層がダメージを受けるなどの問題点があった。
【０００７】
これに対して、反応型ホットメルト接着剤は接着加工後に硬化するため耐熱温度が接着加工温度より数十℃だけ高くなる。そのため、上記のような問題をクリアすることができる。反応型ホットメルト接着剤の一例としては、分子末端にイソシアネート基を有するウレタンポリマーを主成分とし、このイソシアネート基が水分と反応して活性化し、さらにプレポリマーと反応して架橋構造を形成するものがある。
【発明の開示】
【発明が解決しようとする課題】
【０００８】
ところで、反応型ホットメルト接着剤は上下のシート材を貼り合わせた後に、空気中の水分を吸収して反応が進行し接着剤が硬化するものである。このため、硬化が不十分であるとユーザ（カード表面に印刷を施すカード発行者）の手にＩＣカードが渡ったあとに、そのカードの耐久性が変化したり、ＩＣチップへの応力変化やカード表面に凹凸が発生する場合がある。これにより、カード表面への画像形成に支障が発生する等、カード物性が不安定になるという問題点が生じる。
【０００９】
また、硬化が不十分な段階でカード取り処理を行うと、カード端部がつぶれて、そのカードの平面性が損なわれたり、また、応力がＩＣチップとアンテナ体との接続部に伝わり、電気的な破損の原因となる場合がある。因みに、ＩＣカードが完全に硬化したか否かは、カード基板の厚さや材料によってカードの硬さも変化するので、カード内の接着剤の硬化度を曲げや圧力印加による変形量の測定だけでは困難であった。
【００１０】
そこで、この発明は上述した課題を解決したものであって、反応型ホットメルト接着剤層中のイソシアネート基の硬化反応が安定した、しかも、基板変形やシートはがれ等のない安定した物性のカードを形成できるようにしたＩＣカードの製造方法を提供することを目的とする。
【課題を解決するための手段】
【００１１】
上記課題を解決し、かつ、目的を達成するために、本発明に係るＩＣカードの製造方法は、一枚又は長尺のロール状のシート材から複数のＩＣカードを作成するＩＣカード製造方法において、反応型ホットメルト接着剤にＩＣチップを封入し該ＩＣチップをシート材で挟み込む工程と、この反応型ホットメルト接着剤中のイソシアネート基が、反応したイソシアネート基量の１０％以下になった後にカード取り（カット）を行う工程とを有することを特徴とするものである。
【００１２】
本発明に係るＩＣカードの製造方法によれば、カード製造時に反応型ホットメルト接着剤の硬化度を確認することができ、しかも、カード取り工程でカード断裁機による強い衝撃に対しても耐えられ、カード中央部の厚みに対してカード端部の厚みを９０〜９９．８％に維持することができる。
【００１３】
また、残存イソシアネート基が１０％以下の未反応状態では、カード取り時のカッター刃にホットメルト接着剤が付着しにくく、しかも、カッターの煩雑な使用においてカード端面の精度及び裁断時のカードの直線性を維持することができる。
【発明の効果】
【００１４】
以上説明したように、本発明に係るＩＣカードの製造方法によれば、反応型ホットメルト接着剤に封入したＩＣチップをシート材で挟み込み、この反応型ホットメルト接着剤中のイソシアネート基が、反応したイソシアネート基量の１０％以下になった後にカード取り（カット）を行うようになされる。
【００１５】
この構成によって、カード製造時に反応型ホットメルト接着剤の硬化度を確認することができ、しかも、カード取り工程でカード断裁機による強い衝撃に対して耐えられ、カード中央部の厚みに対してカード端部の厚みを９０〜９９．８％に維持することができる。
【００１６】
また、カード取り時のカッター刃にホットメルト接着剤が付着しにくく、しかも、カッターの煩雑な使用においてカード端面の精度及び裁断時のカードの直線性を維持することができる。
【発明を実施するための最良の形態】
【００１７】
以下、図面を参照しながら、この発明の実施形態としてのＩＣカードの製造方法について説明をする。
【００１８】
（１）ＩＣカード
図１は、本発明の実施形態としてのＩＣカード１００の構成例を示す断面図である。  
図１に示すＩＣカード１００は、本発明の実施形態としてのＩＣカードの製造方法によって形成されるものであり、第１のシート材１及び第２のシート材４と、これらのシート材１及びシート材４の間に介在された接着剤層２とＩＣモジュール３から成る。ＩＣモジュール３は接着剤層２内に封入されている。シート材１の表面には、画像や記載情報印刷用の受像層（図示なし）が設けられている場合もある。
【００１９】
図２に示すＩＣモジュール３はコイルタイプであり、当該ＩＣカード１００の利用者に関した情報を電気的に記録するＩＣチップ６及びそのＩＣチップ６に接続されたコイル５から構成される。コイル５は銅線を何回か巻いたものである。図３に示すＩＣモジュール３’はプリント基板タイプであり、アンテナパターン７が形成されたプリント基板８とＩＣチップ６とが接合されている。ＩＣチップ６はメモリのみや、そのメモリに加えてマイクロコンピュータなどである。ＩＣモジュール３及び３’にはコンデンサを含むこともある。
【００２０】
このＩＣカード１００は非接触式であるため、情報入出力用の端子が設けられていない。情報は特定の変調電波にしてコイル５やアンテナパターン７で受信され、ＩＣチップ６で復調してメモリなどに書き込んだり、そこから読み出される。通常の非接触式のＩＣカードで使用される方法で、その駆動電源は外部からの電磁気エネルギーをアンテナパターン７等に取り込むことができる。例えば、電磁誘導によって生じる起電力を整流することによりＤＣ電源を得る。もちろん、この他に外部からの高周波電磁エネルギーによる電気をアンテナパターン７又はその他の物体に取り込むことも考えられる。
【００２１】
また、シート材１及びシート材４には厚さ５０〜２００μｍのプラスチックフイルムが使用される。例えば、プラスチックフイルムには、ポリエステル、ポリエチレン、ポリ塩化ビニル、ポリプロピレンなどポリオレフィン、ポリカーボネートなどが使用される。この例で表面用のシート材は印刷部材から成り、予め所定領域には画像表示情報が印刷される。
【００２２】
画像表示情報は当該ＩＣカード１００が利用される分野の例えば「○○○従業者証」、「氏名」、「発行日」・・・などである。この印刷部材には、当該ＩＣカード１００の利用者の顔写真を形成するための受像層が設けられる。顔写真などは、染料を含有したインクシート側からサーマルヘッドによる熱が加えられ、この熱によって染料が受像層に昇華され、あるいは、転写されることにより形成される。受像層の素材としては、ポリエステル樹脂、ポリ塩化ビニル樹脂、ポリビニルアセタール樹脂、ポリビニルブチラール樹脂、エポキシ樹脂、アクリル樹脂のような高分子材料が使用され得る。
【００２３】
この接着層２は反応型ホットメルト接着剤から成り、例えば住友スリーエム社製のＴＥ０３０、ＴＥ１００、日立化成ポリマー社製のハイボン４８２０、カネボウエヌエスシー社製のボンドマスター１７０シリーズ、Ｈｅｎｋｅｌ社製のＭａｃｒｏｐｌａｓｔ  ＱＲ  ３４６０等が使用される。この反応型ホットメルト樹脂は（１）式に示すように分子端末にイソシアネート基（ＮＣＯ）を有するウレタンポリマーを主成分としている。（１）式において、ＮＨＣＯＯはウレタン結合を示す。
【００２４】
【数１】
2005332384.tif 000003
【００２５】
シート材１、ＩＣモジュール３及びシート材４の貼合後の反応型ホットメルト樹脂は水分（Ｈ2Ｏ）を受けて（２）式に示すような鎖延長反応を起こす。
【００２６】
【数２】
2005332384.tif 000004
【００２７】
この鎖延長応によって反応型ホットメルト樹脂のウレタン結合分子（ＮＨＣＯＯ）は尿素結合分子（ＮＨＣＯＮＨ）に変化する。この際の水分に関しては従来方式では空気中から自然に取り込むが、本方式によれば、熱貼合前に吸水状態にされた接着部材１０に残留した水分によって鎖延長反応を促進させることができる。なお、鎖延長反応では二酸化炭素（ＣＯ2）が発生するが、このＣＯ2は空気中へ発散される。
【００２８】
そして、（３）式に示すように反応型ホットメルト樹脂のウレタン結合分子とイソシアネート基は分岐・架橋反応を起こしてＮＣＯＯ−ＣＯ−ＮＨ−のアロファネート結合分子に変化する。
【００２９】
【数３】
2005332384.tif 000005
【００３０】
また、（４）式に示すように反応型ホットメルト樹脂の尿素結合分子とＯＣＮ基も分岐・架橋反応を起こしてＮＣＯＮＨ−ＣＯ−ＮＨ−のビウレット結合分子に変化する。
【００３１】
【数４】
2005332384.tif 000006
【００３２】
このイソシアネート基が接着部分にほとんど残留していない状態に至ったときに、シート材１、ＩＣモジュール３及びシート材４が完全硬化に至ったものとなされる。この例でＩＣカード１００がほぼ完全に硬化した状態は、反応型ホットメルト接着剤層中の未反応イソシアネート基の量が、反応したイソシアネート基の量の５％以下であり、好ましくは、反応したイソシアネート基の量の２％以下であることが特徴とされる。この状態よって、イソシアネート基の硬化反応が安定し、ユーザの使用時に変形やシートのはがれなどがない、安定した物性のＩＣカード１００を製造することができる。
【００３３】
特に、イソシアネート基の量が２％以下であると、ほぼ完全にカードが硬化するので、カード表面にＩＣチップの形に対応した凸状部やＩＣチップ外に凹部が発生しなくなるので、深さ１〜５μｍ程度の凹凸部を有する印字でも、カード表面に支障無く記録（インクリボンを用いた接触記録法）することができ、後工程におけるＩＣカード発行の際の画像形成性に優れた、生カード基板を製造できる。
【００３４】
（２）実施形態としてのＩＣカード１００の製造方法  
図４はＩＣカードの製造方法に係るカード製造装置２００の構成例を示すブロック図である。本実施の形態では、反応型ホットメルト接着剤層中の未反応イソシアネート基の量を、反応したイソシアネート基の量の５％以下、好ましくは、２％以下にして、イソシアネート基の硬化反応が安定した、しかも、基板変形やシートはがれ等のない安定した物性のカードを形成できるようにした。この例では、長尺のロール状のシート材から複数のＩＣカードを作成する場合を想定する。もちろん、上下一枚ずつに分かれた枚葉状のものを用いてもよい。
【００３５】
図４に示すＩＣカードの製造装置９には、例えば、表面用のシート材１を送り出す送出軸１０が設けられ、この送出軸１０から送り出されるシート材１がガイドローラ１１、駆動ローラ１２に掛け渡されて供給される。シート材１には予め受像層を形成されたものを使用してもよい。この送出軸１０と駆動ローラ１１との間には接着剤アプリケーターコータ１３が設けられ、反応型ホットメルト接着剤２ａがシート材１の被塗布面に所定の厚さで塗工される。
【００３６】
上述の送出軸１０に対向する側には、裏面用のシート材４を送り出す送出軸１４が設けられ、この送出軸１４から送り出されたシート材４がガイドローラ１５、駆動ローラ１６に掛け渡されて供給される。この送出軸１４と駆動ローラ１５との間には接着剤アプリケーターコータ１７が設けられ、反応型ホットメルト接着剤２ｂがシート材４の被塗装面に所定の厚さで塗工される。
【００３７】
図４に示す接着剤２ａが塗工されたシート材１と、接着剤２ｂが塗工されたシート材４とは離間して対向する状態から接触して搬送路１８に沿って搬送される。その際に、反応型ホットメルト接着剤２ａ，２ｂにＩＣモジュール３を封入するために、シート材１とシート材４とが離間して対向する位置で、ＩＣモジュール３が挿入される。このＩＣモジュール３は単体、あるいは、シート状やロール状により複数で供給される。
【００３８】
このカード製造装置９の搬送路１８の途中には、シート材１、４の搬送方向に沿って、加熱ラミネート部１９、切断部２０が配置される。加熱ラミネート部１９は真空加熱ラミネートであることが好ましい。又は、加熱ラミネート部１９の前には図示しない保護フィルム供給部を設けてもよい。保護フィルム供給部は搬送路１８の上下に対向して配置されるのが好ましい。加熱ラミネート部１９は、搬送路１８の上下に対向して配置される平型の加熱ラミネート上型２１と加熱ラミネート下型２２からなる。
【００３９】
この加熱ラミネート上型２１と下型２２は互いに接離する方向に移動可能に設けられている。この例では反応型ホットメルト接着剤２ａ、２ｂの塗布厚みにもよるが加熱温度は４０℃〜１２０℃程度であり、加熱時間は１０秒〜１２０秒程度である。この接着剤２は熱を加えると溶融し、それが冷えると固化するものである。このシート材１、４を加熱貼合する手段は加熱ラミネート部１９とに限らず、真空熱プレス装置でも、ヒートローラー装置であってもよい。これにより、ＩＣモジュール３をシート材１及びシート材４で挟み込んだ長尺シート状のカード集合体を形成することができる。
【００４０】
この加熱ラミネート部１９を経た後は駆動ローラ２４によって切断部２０に導かれ、この切断部２０において、長尺シート状のカード集合体から所定の大きさの枚葉シート状のカード集合体２５にカットされる。切断部２０は上下駆動部２３によって上下動される。その後、図５Ａに示すイソシアネート基の硬化反応を起こさせるために、図５Ａに示す枚葉シート状のカード集合体を保存（湿度５５％ＲＨで５日〜１０日程度）し、一定の期間を経た後に、この反応型ホットメルト接着剤２中のイソシアネート基が、反応したイソシアネート基量の１０％以下になったところを見はからって、図５Ｂに示すカード取り（カット）を行い、所定の大きさのＩＣカード１００に打抜く。
【００４１】
この接着剤２中のイソシアネート基の量は、上下シート１、４をカッターのようなもので、はがしてＩＣカード１００から接着剤２を抜き取り、それをＫＢｒ法（臭化カリウム錠剤法）でＦＴ−ＩＲ（フーリエ変換赤外分光）測定することにより評価する。ＦＴ−ＩＲ測定では分子の振動状態についての情報を得る方法であり、これをポリマー材料などの化合物の特定の構造に起因するピークが観察される。反応型ホットメルト樹脂が硬化反応することにより消失するイソシアネート基は、２２７０〜２２５０ｃｍ-1に吸収ピークが観察される。
【００４２】
また、熱貼合後の空気中の水分を吸収し、分岐・架橋反応して変化したイソシアネート基は１５３０ｃｍ-1に吸収ピークが観察される。したがって、接着剤２によりシート１及び４を貼り合わせた直後は、硬化反応が進行していないため、１５３０ｃｍ-1のピーク強度は大きく、一方２２７０〜２２５０ｃｍ-1には吸収ピークは観察されない。しかしながら、反応が進行するとイソシアネート基の量が減るため、１５３０ｃｍ-1のピーク強度は小さくなる。またそれに伴い分岐・架橋反応により変化したイソシアネート基の量が増加するため、２２７０〜２２５０ｃｍ-1に吸収ピークが出現し、反応進行とともにピーク強度が大きくなる。
【００４３】
以上のことから、接着剤２のＦＴ−ＩＲ測定により得られる１５３０ｃｍ-1のピーク強度と２２７０〜２２５０ｃｍ-1のピーク強度の比、つまり、
（２２５０ｃｍ-1の吸収強度）／（１５３０ｃｍ-1の吸収強度）
をとることで、接着剤２の硬化反応の進行具合を評価することができる。
【００４４】
この例では、反応型ホットメルト接着剤２中の残存イソシアネート基が「０」であることを最良とした場合に、２２７０〜２２５０ｃｍ-1の吸収を０％として、この接着剤層中の未反応イソシアネート基の量が、反応したイソシアネート基の量の５％以下であり、好ましくは、反応したイソシアネート基の量の２％以下としたものである。
【００４５】
このように、本発明に係るＩＣカードの製造方法によれば、カード製造時に反応型ホットメルト接着剤２の硬化度を確認することができ、カード取り工程でカード断裁機（切断部２０）による強い衝撃に対しても耐えられる。カード集合体２５の中央部の厚みに対してカード端部の厚みを９０〜９９．８％に維持することができる。しかも、残存イソシアネート基が１０％以下の未反応状態においては、カード取り時のカッター刃にホットメルト樹脂が付着しにくく、カッターの煩雑な使用においても、カード端面の精度及び裁断時のカードの直線性を維持することができる。
【００４６】
（３）実施例
本発明に係るＩＣカードの製造方法について以下に実施例を挙げて説明をする。本発明に係る実施例はこれらに限定されることはない。
【００４７】
この実施例では、上下のそれぞれのシート材１、４に反応型ホットメルト接着剤２をＴダイを使用して厚みが２８０μｍ程度となるように塗工し、該接着剤付き上下シート材１、４の間にＩＣモジュール３を封入して、６０℃で１分間真空ラミネートしてＩＣカード１００を作製した。仕上がったカードの厚みは７６０μｍである。
【００４８】
［実施例１］
シート材１およびシート材４として厚さ１００μｍ程度の白色ポリエステルシートを使用した。接着剤はＨｅｎｋｅｌ社製のＭａｃｒｏｐｌａｓｔ  ＱＲ  ３４６０を使用した。シート材１、ＩＣモジュール３及びシート材４を真空ラミネート処理した後に、カード集合体２５を温度２３℃、湿度５５％ＲＨの雰囲気下で１０日間保存した。その後、上部のシート材１をカッターで削り、カード内部の接着剤２をＫＢｒ法でＦＴ−ＩＲ測定した。その結果（２２５０ｃｍ-1の吸収強度）／（１５３０ｃｍ-1の吸収強度）は５％であった。
【００４９】
［実施例２］
シート材１としては厚さ１２０μｍ程度の白色ポリエステルシートを使用し、シート材４としては繊維質を含む厚さ９０μｍ程度の白色ポリエステルシートを使用した。接着剤２には予めシート状にしたＨｅｎｋｅｌ社製のＭａｃｒｏｐｌａｓｔ  ＱＲ  ３４６０をシート材１上に載せ、その後、ＩＣチップ６とアンテナパターン７を含むＩＣモジュール３を厚さ３５０μｍ程度の多孔質シート材の中に入れたＩＣモジュール収納体を各１枚ずつ載せ、その上にシート材４（前記シート材１、ＩＣモジュール３側に対向する面に予め、接着材２として膜厚６０μｍ程度のＨｅｎｋｅｌ社製のＭａｃｒｏｐｌａｓｔ  ＱＲ  ３４６０を設けたもの）を載せて、加熱温度約８０℃以下で加圧し、シート状のカード集合体２５を形成した。
【００５０】
なお、シート材２側に設けた反応型ホットメルト接着剤２の粘度（ゴム硬度）はシート材１側のものより高く、ＩＣモジュール３がシート材１側の反応型ホットメルト接着剤２に挿入し易いようになっている。
【００５１】
その後、真空ラミネート処理の後に、温度３０℃及び湿度７０％ＲＨの環境下で２０日間保存した。そして、シート用の反応型ホットメルト接着剤２中の未反応イソシアネート基の量（既反応量に対して）を判定した。実施例１と同様にして、上部のシート材１をカッターで削り、カード内部の接着剤２をＫＢｒ法でＦＴ−ＩＲ測定した。その結果（２２５０ｃｍ-1の吸収強度）／（１５３０ｃｍ-1の吸収強度）は１０％であった。この残存イソシアネート基が１０％以下になってからカード取り処理を行って、画像転写記録用のカートリッジへ詰めた。
【００５２】
［比較例］
シート材１およびシート材４として厚さ１００μｍの白色ポリエステルシートを使用した。接着剤はＨｅｎｋｅｌ社製のＭａｃｒｏｐｌａｓｔ  ＱＲ  ３４６０を使用した。真空ラミネート処理した後にシートを温度２３℃、湿度５５％ＲＨの雰囲気下で３日間保存した。その後、上シート材１をカッターで削り、カード内部の接着剤２をＫＢｒ法でＦＴ−ＩＲ測定した。その結果（２２５０ｃｍ-1の吸収強度）／（１５３０ｃｍ-1の吸収強度）は５８％であった。
【００５３】
この比較例によるカード集合体２５を切断すると、カッターに接着剤２が付着してしまい、カード端面が汚くなる。しかも、熱が発生してカッター動力に余分な負荷を与えてしまった。残存イソシアネート基が２０％となったときに、カード集合体２５の中央部の厚みに対するカード端部の厚み評価を行ったところ、カード端部中央の厚みに対してカード端部の厚みは８５％程度に落ち込み、しかも、元の厚みに戻り難かった。
【００５４】
これに対して、実施例１、２によれば、裁断性も良く、残存イソシアネート基が１０％のとき、カード集合体２５の中央部の厚みに対するカード端部の厚みが９０％であり、元の厚みの９４％まで復帰することが分かった。また、残存イソシアネート基が５％以下のときは、カード集合体２５の中央部の厚みに対するカード端部の厚みが９５％であり、元の厚みの９７％まで復帰することが分かった。
【００５５】
特に、カード製造後は、カード表面への印画、印字が施されるまでの間に、複数枚をまとめて梱包し輸送保存される。従って、外部の圧力による凹凸はカード表面に発生しない。表面印字の段階でカートリッジ状のケースとしてプリンタにセットされ、カード間に隙間が発生し始める状態において、最もシワの発生に留意すべきで、好ましくは残存イソシアネート基の量を２％、多くとも５％以下にしておく必要がある。
【００５６】
もちろん、ＩＣカード１００の使用状態時にも２％以下、５％以下に残存イソシアネート基を保つことによって、使用中のカードの変形、とりわけ印字後の保護シールとカード印字面に接着剤の硬化の進行によるシワ発生を抑えることができると共に、このシワ発生による隙間の発生を抑えることができる。従って、保護シールの耐久性が維持され、トラブルの原因を排除できる。
【００５７】
また、実施例１、２によれば、カード集合体２５をカード取り処理してカートリッジ等に詰め込み、使用者（ＩＣカード上に印刷等を施して発行する者）へ発送されるので、最終的にユーザに届くまでＩＣカード１００の硬化度の変化が極めて少ない。従って、カードの剛性、カード表面の凹凸の変化も少なくなり、ユーザが顔印刷等鮮鋭画像を記録する工程で、カード間のバラツキが少なく画像品質を維持できる。
【００５８】
このように、実施例１、２によれば、残存イソシアネート基の量が既反応イソシアネート基の０〜２％や０〜５％に低下した状態は、単位時間当たりの硬化のスピードはかなり低下する。従って、シート材１やシート材４との界面の応力変化が非常に減るので、シート材にシワを発生させる（又はカード表面に凹部、凸部を形成）可能性が極めて低いことになり、本発明の目的が達成される。
【産業上の利用可能性】
【００５９】
この発明は、ＩＣチップ及びアンテナ体を有するＩＣモジュールを内蔵した、自動車免許証等の免許証類、身分証明書、パスポート、外国人登録証、図書館利用カード、キャッシュカード、クレジットカード、従業者証、社員証、会員証、医療カード及び学生証などのＩＤカードの製造に適用して極めて好適である。
【図面の簡単な説明】
【００６０】
【図１】本発明の実施形態としてのＩＣカード１００の構成例を示す断面図である。
【図２】ＩＣカード１００に内蔵されるＩＣモジュール３の構成例を示す模式図である。
【図３】ＩＣカード１００に内蔵される他のＩＣモジュール３’の構成例を示す模式図である。
【図４】ＩＣカードの製造方法に係るカード製造装置２００の構成例を示すブロック図である。
【図５】カード取りの一例を示す工程図である。
【符号の説明】
【００６１】
１  第１のシート材
２  反応型ホットメルト接着剤
３  ＩＣモジュール
４  第２のシート材
５  コイル
６  ＩＣチップ
７  アンテナパターン
８  プリント基板
９  カード製造装置
１９  加熱ラミネート部
２０  切断部
２５  カード集合体
【図１】
2005332384.tif 000007
【図２】
2005332384.tif 000008
【図３】
2005332384.tif 000009
【図４】
2005332384.tif 000010
【図５】
2005332384.tif 000011